(57)【要約】  被成形物の所定の位置ごとに方向や位置を制御した微細パターンを形成する成形方法およびこれを用いたインプリント用モールド製造方法およびインプリント用モールド並びに光学デバイスを提供する。  インプリントにより、微細パターン21を形成するための第１マスクパターン31を被成形物２の少なくとも微細パターン21が形成されていない領域を含む表面に形成する第１マスクパターン形成工程と、被成形物２および第１マスクパターン31上にレジスト膜４を形成し、光照射によって露光すると共に現像をして、微細パターン21が形成されておらず第１マスクパターン31が形成されている領域が露出するように第２マスクパターン41を形成する第２マスクパターン形成工程と、当該被成形物２にエッチングを行い、微細パターン21を形成する微細パターン形成工程とを有し、第１マスクパターン形成工程、第２マスクパターン形成工程、微細パターン形成工程をこの順番で繰り返す。
2020080372.tif 000002
【特許請求の範囲】
【請求項１】
微細パターンを形成するための成形方法であって、
インプリント法によって、前記微細パターンを形成するための第１マスクパターンを被成形物の少なくとも前記微細パターンが形成されていない領域を含む表面に形成する第１マスクパターン形成工程と、
前記被成形物および前記第１マスクパターン上にレジスト膜を形成し、当該レジスト膜に光照射によって露光すると共に現像をして、前記微細パターンが形成されておらず前記第１マスクパターンが形成されている領域が露出する第２マスクパターンを形成する第２マスクパターン形成工程と、
前記第１マスクパターンおよび前記第２マスクパターンを利用してエッチングを行い、前記被成形物上に微細パターンを形成する微細パターン形成工程と、
を有し、前記第１マスクパターン形成工程、前記第２マスクパターン形成工程および前記微細パターン形成工程をこの順番で繰り返して微細パターンを形成することを特徴とする成形方法。
【請求項２】
前記第２マスクパターン形成工程における前記光照射は、レーザ描画を用いることを特徴とする請求項１記載の成形方法。
【請求項３】
前記第１マスクパターン形成工程、前記第２マスクパターン形成工程および前記微細パターン形成工程を３回繰り返すことを特徴とする請求項１又は２記載の成形方法。
【請求項４】
少なくとも２回目以降の前記第２サブマスクパターン形成工程における前記光照射は、前記被成形物に形成されたアライメントマークを用いて行われることを特徴とする請求項１ないし３のいずれかに記載の成形方法。
【請求項５】
前記被成形物上にレジスト膜を形成し、当該レジスト膜に光照射によって露光すると共に現像して、アライメントマーク用マスクパターンを形成し、当該アライメントマーク用マスクパターンを利用してエッチングを行い、前記被成形物上にアライメントマークを形成するアライメントマーク形成工程を有することを特徴とする請求項４記載の成形方法。
【請求項６】
前記アライメントマーク形成工程は、１回目の前記第２マスクパターン形成工程で形成したレジスト膜に光照射によって露光し、当該第２マスクパターン形成工程の現像によって前記第２マスクパターンの形成と同時に前記アライメントマーク用マスクパターンを形成し、１回目の前記微細パターン形成工程のエッチングによって前記アライメントマークを形成することを特徴とする請求項５記載の成形方法。
【請求項７】
前記微細パターンは、ピッチが２００ｎｍ以下であることを特徴とする請求項１ないし６のいずれかに記載の成形方法。
【請求項８】
前記インプリント法は、
膜厚が２００ｎｍ以下の樹脂からなる膜が形成されたスタンプ台に前記第１マスクパターンを反転させた反転パターンを有する型を接触させて、当該型の表面に前記樹脂を塗布する塗布工程と、
前記被成形物に前記型を押圧し、前記樹脂を硬化させた後に離型して、前記被成形物の表面に前記第１マスクパターンを形成する転写工程と、
を有することを特徴とする請求項１ないし７のいずれかに記載の成形方法。
【請求項９】
基板上の前記被成形物に、前記請求項１ないし８のいずれかの記載の成形方法で第１の前記微細パターンを有するハードマスクを形成するハードマスク形成工程と、
前記ハードマスクを利用してエッチングを行い、前記基板上に第２の微細パターンを形成する第２微細パターン形成工程と、
を有することを特徴とする成形方法。
【請求項１０】
請求項９記載の成形方法によってインプリント用モールドを形成することを特徴とするインプリント用モールド製造方法。
【請求項１１】
ラインアンドスペース状の微細バターンを複数繋いだものであり、当該微細パターンが形成された領域の周辺部にアライメントマークを有することを特徴とするインプリント用モールド。
【請求項１２】
基板に形成された複数の光学素子上に、複数種類のワイヤグリッドが形成されていることを特徴とする光学デバイス。
【発明の詳細な説明】
【技術分野】
【０００１】
本発明は、微細パターン成形方法、インプリント用モールド製造方法およびインプリント用モールド並びに光学デバイスに関する。
【背景技術】
【０００２】
集光のためのレンズや反射防止のためのモスアイ、偏光を調節するためのワイヤグリッド等、光学特性の制御を目的として、微細な凹凸構造を表面にもつ光学部材が利用されている。この微細な凹凸構造を形成する方法としては、その凹凸構造の反転構造が表面に形成されたモールド（金型）を用い、当該モールドを被成形物に対し加圧し、熱や光を利用して当該パターンを被成形物の表面に転写するナノインプリントが注目されている。（例えば、特許文献１参照）。【０００３】
ここで、インプリントに用いるモールドは、まずレーザ加工によってマスターモールドを作成し、次に、当該マスターモールドから樹脂に直接インプリントしてモールドを作製している。また、マスターモールドから電鋳によりモールドを作製し、当該電鋳モールドから樹脂にインプリントしてモールドを作製する場合もある。【０００４】
【特許文献１】国際公開番号ＷＯ２００４／０６２８８６
【発明の開示】
【発明が解決しようとする課題】
【０００５】
ところで近年、液晶ディスプレイに大面積のワイヤグリッド偏光子の要求が高まっている。しかし、液晶大画面の露光装置はワイヤグリッド偏光子に必要な２００ｎｍピッチ以下のパターン形成が難しい。また、ナノインプリントを用いることで微細パターンは形成できるが、マスターモールドの大きさは最大でも３００ｍｍであり、大面積基板にパターンを形成する場合、複数回のインプリントを行う必要がある。しかしながら、インプリントは、アライメント精度が十分でなく継ぎ目の無いパターンを形成することが困難である。【０００６】
また、例えば、イメージセンサ等の光学素子上に、偏光方向が９０度異なるワイヤグリッドをそれぞれ形成する場合のように、基板上の所定の位置ごとに、方向や位置を制御したパターンを形成したい場合がある。また、光学レンズの分野では、モアレ等を防止するために、所定の位置ごとに、方向や位置を制御したパターンを形成したい場合もある。しかしながら、これらの場合も上述したように、インプリントは、アライメント精度が十分でなく方向や位置を制御してパターンを形成することは難しい。【０００７】
そこで本発明では、被成形物の所定の位置ごとに、方向や位置を制御した微細パターンを形成することができる成形方法およびこれを用いたインプリント用モールド製造方法およびインプリント用モールド並びに光学デバイスを提供することを目的とする。
【課題を解決するための手段】
【０００８】
上記目的を達成するために、本発明の成形方法は、微細パターンを形成するための方法であって、インプリント法によって、前記微細パターンを形成するための第１マスクパターンを被成形物の少なくとも前記微細パターンが形成されていない領域を含む表面に形成する第１マスクパターン形成工程と、前記被成形物および前記第１マスクパターン上にレジスト膜を形成し、当該レジスト膜に光照射によって露光すると共に現像をして、前記微細パターンが形成されておらず前記第１マスクパターンが形成されている領域が露出する  【０００９】
第２マスクパターンを形成する第２マスクパターン形成工程と、前記第１マスクパターンおよび前記第２マスクパターンを利用してエッチングを行い、前記被成形物上に微細パターンを形成する微細パターン形成工程と、を有し、前記第１マスクパターン形成工程、前記第２マスクパターン形成工程および前記微細パターン形成工程をこの順番で繰り返して微細パターンを形成することを特徴とする。【００１０】
この場合、前記第２マスクパターン形成工程における前記光照射は、レーザ描画を用いることができる。【００１１】
また、前記第１マスクパターン形成工程、前記第２マスクパターン形成工程および前記微細パターン形成工程を３回繰り返すことで、最短で隙間のない微細パターンの領域を成形することができる。【００１２】
また、少なくとも２回目以降の前記第２サブマスクパターン形成工程における前記光照射は、前記被成形物に形成されたアライメントマークを用いて行われる方が好ましい。【００１３】
また、本発明の成形方法は、前記被成形物上にレジスト膜を形成し、当該レジスト膜に光照射によって露光すると共に現像して、アライメントマーク用マスクパターンを形成し、当該アライメントマーク用マスクパターンを利用してエッチングを行い、前記被成形物上にアライメントマークを形成するアライメントマーク形成工程を有していても良い。また、当該アライメントマーク形成工程は、１回目の前記第２マスクパターン形成工程で形成したレジスト膜に光照射によって露光し、当該第２マスクパターン形成工程の現像によって前記第２マスクパターンの形成と同時に前記アライメントマーク用マスクパターンを形成し、１回目の前記微細パターン形成工程のエッチングによって前記アライメントマークを形成するようにしても良い。【００１４】
また、前記微細パターンは、ピッチが２００ｎｍ以下である方が好ましい。【００１５】
また、前記インプリント法は、膜厚が２００ｎｍ以下の樹脂からなる膜が形成されたスタンプ台に前記第１マスクパターンを反転させた反転パターンを有する型を接触させて、当該型の表面に前記樹脂を塗布する塗布工程と、前記被成形物に前記型を押圧し、前記樹脂を硬化させた後に離型して、前記被成形物の表面に前記第１マスクパターンを形成する転写工程と、を有する方が好ましい。【００１６】
更に、本発明の別の成形方法は、基板上の前記被成形物に、上述した本発明の成形方法で第１の前記微細パターンを有するハードマスクを形成するハードマスク形成工程と、前記ハードマスクを利用してエッチングを行い、前記基板上に第２の微細パターンを形成する第２微細パターン形成工程と、を有することを特徴とする。当該成形方法は、例えば、インプリント用モールドを形成するためのインプリントモールド製造方法に適用することができる。【００１７】
また、本発明のインプリント用モールドは、ラインアンドスペース状の微細バターンを複数繋いだものであり、当該微細パターンが形成された領域の周辺部にアライメントマークを有することを特徴とする。【００１８】
また、本発明の光学デバイスは、基板に形成された複数の光学素子上に、複数種類のワイヤグリッドが形成されていることを特徴とする。
【発明の効果】
【００１９】
本発明の成形方法は、被成形物の所定の位置ごとに、方向や位置を制御した微細パターンを形成することができる。また、本発明の成形方法を用いれば、大面積のインプリント用モールドや光学デバイス等を製造することができる。
【図面の簡単な説明】
【００２０】
【図１】インプリント法を説明するための概略断面図である。
【図２】本発明の被成形物を示す（ａ）概略平面図および（ｂ）〜（ｄ）概略断面図である。
【図３】本発明の第１マスクパターンを示す（ａ）概略平面図および（ｂ）〜（ｄ）概略断面図である。
【図４】本発明のレジスト膜の成膜を示す（ａ）概略平面図および（ｂ）〜（ｄ）概略断面図である。
【図５】本発明の第２マスクパターンを示す（ａ）概略平面図および（ｂ）〜（ｄ）概略断面図である。
【図６】本発明の微細パターン形成工程を示す（ａ）概略平面図および（ｂ）〜（ｄ）概略断面図である。
【図７】本発明の樹脂およびレジスト膜の剥離工程を示す（ａ）概略平面図および（ｂ）〜（ｄ）概略断面図である。
【図８】本発明の２回目の第１マスクパターンを示す（ａ）概略平面図および（ｂ）〜（ｄ）概略断面図である。
【図９】本発明の２回目の第２マスクパターンを示す（ａ）概略平面図および（ｂ）〜（ｄ）概略断面図である。
【図１０】本発明の２回目の微細パターン形成工程を示す（ａ）概略平面図および（ｂ）〜（ｄ）概略断面図である。
【図１１】本発明の２回目の樹脂およびレジスト膜の剥離工程を示す（ａ）概略平面図および（ｂ）〜（ｄ）概略断面図である。
【図１２】本発明の３回目の第１マスクパターンを示す（ａ）概略平面図および（ｂ）〜（ｄ）概略断面図である。
【図１３】本発明の３回目の第２マスクパターンを示す（ａ）概略平面図および（ｂ）〜（ｄ）概略断面図である。
【図１４】本発明の３回目の微細パターン形成工程を示す（ａ）概略平面図および（ｂ）〜（ｄ）概略断面図である。
【図１５】本発明の３回目の樹脂およびレジスト膜の剥離工程を示す（ａ）概略平面図および（ｂ）〜（ｄ）概略断面図である。
【図１６】本発明の第２微細パターン形成工程を示す（ａ）概略平面図および（ｂ）〜（ｄ）概略断面図である。
【図１７】本発明のハードマスク剥離工程を示す（ａ）概略平面図および（ｂ）〜（ｄ）概略断面図である。
【図１８】光学素子が形成された基板の一部を示す（ａ）概略平面図および（ｂ）概略断面図である。
【図１９】本発明の１回目の第１マスクパターン形成工程、第２マスクパターン形成工程、微細パターン形成工程を示す概略平面図である。
【図２０】本発明の２回目の第１マスクパターン形成工程、第２マスクパターン形成工程、微細パターン形成工程を示す概略平面図である。
【図２１】本発明の光学デバイスを示す概略平面図である。
【発明を実施するための形態】
【００２１】
本発明の微細パターン成形方法を、図を用いて以下に説明する。なお、図２〜図１７中で、（ｂ）は（ａ）のＩ−Ｉ線矢印方向を示す断面図、（ｃ）は（ａ）のII−II線矢印方向を示す断面図、（ｃ）は（ａ）のIII−III線矢印方向を示す断面図である。本発明の微細パターン成形方法は、インプリント法によって、微細パターン21を形成するための第１マスクパターン31を被成形物２の少なくとも微細パターン21が形成されていない領域を含む表面に形成する第１マスクパターン形成工程と、被成形物２および第１マスクパターン31上にレジスト膜４を形成し、当該レジスト膜４に光照射によって露光すると共に現像をして、微細パターン21が形成されておらず第１マスクパターン31が形成されている領域が露出するように第２マスクパターン41を形成する第２マスクパターン形成工程と、第１マスクパターン31および第２マスクパターン41を利用してエッチングを行い、被成形物２上に微細パターン21を形成する微細パターン形成工程と、を有し、第１マスクパターン形成工程、第２マスクパターン形成工程および微細パターン形成工程をこの順番で繰り返して微細パターン21を形成するものである。
【００２２】
第１マスクパターン形成工程は、微細なパターンの形成に強みのあるインプリント法により、第１マスクパターン31を被成形物２の表面に形成するものである。第１マスクパターン31は、被成形物２上の少なくとも微細パターン21が形成されていない領域を含むように形成する。また、大面積の被成形物にパターンを形成する場合には、第１マスクパターン31を被成形物２の表面に複数配列して形成すればよい。
【００２３】
ここで、インプリント法について説明する。本発明のインプリント法は、樹脂に対して形成したい第１マスクパターン31の反転パターン36ａを有する型36を加圧し、熱や光を利用して第１マスクパターン31を形成し、樹脂を硬化させて当該第１マスクパターン31を被成形物２に転写するものである。当該インプリント法には種々の方法があり、第１マスクパターン31を被成形物２の表面に形成することができればどのような方法でも良い。例えば、第１マスクパターン31の残膜を小さくできるインプリント法としては、図１に示すように、膜厚が２００ｎｍ以下の樹脂からなる樹脂膜３が形成されたスタンプ台35に第１マスクパターン31の反転パターン36ａを有する型36を接触させて、当該型36の表面に樹脂を塗布する塗布工程と、被成形物２に型36を押圧し、樹脂を硬化させた後に離型して、被成形物２の表面に第１マスクパターン31を形成する転写工程とを有する方法がある。
【００２４】
塗布工程は、まず、図１（ａ）に示すように、スタンプ台35の上に樹脂膜３を形成しておく。次に、図１（ｂ）、（ｃ）に示すように、スタンプ台35上の樹脂膜３に型36を接触させる。最後に、図１（ｄ）に示すように、型36をスタンプ台35から離して、当該型36の表面に樹脂を塗布する。なお、スタンプ台35の樹脂膜３は、図１（ａ）に示す膜厚Ａが大きいと、形成された第１マスクパターン31の凹部における樹脂（残膜）の厚みが大きくなるため好ましくない。したがって、スタンプ台35の樹脂膜３は、膜厚Ａが２００ｎｍ以下、好ましくは１００ｎｍ以下、更に好ましくは５０ｎｍ以下である方が良い。スタンプ台35に形成する樹脂膜３は、膜厚を２００ｎｍ以下とすることができるものが好ましく、例えば、スピンコート法やスプレーコート法、スリットコート法等、従来から知られている方法を用いれば良い。
【００２５】
ここで型36（インプリント用モールド）は、例えば「ニッケル等の金属」、「セラミックス」、「石英ガラス」、「シリコン」、「ガラス状カーボン等の炭素素材」などから形成されており、その一端面（成形面）に形成したい第１マスクパターン31の反転パターン36ａを有するものを指す。この反転パターン36ａは、その成形面に精密機械加工を施すことで形成することができる。また、シリコン基板等にエッチング等の半導体微細加工技術によって形成したり、このシリコン基板等の表面に電気鋳造(エレクトロフォーミング)法、例えばニッケルメッキ法によって金属メッキを施し、この金属メッキ層を剥離して形成したりすることもできる。また、インプリント法を用いて作製した樹脂製の型を用いることも可能である。この場合、型36は、被成形物２の被成形面に対して可撓性のあるフィルム状に形成しても良い。もちろん型36は、第１マスクパターン31を転写できるものであれば材料やその製造方法が特に限定されるものではない。
【００２６】
また、反転パターン36ａは、平面方向の凸部の幅や凹部の幅の最小寸法が１μｍ以下、１００ｎｍ以下、１０ｎｍ以下等種々の大きさに形成される。また、深さ方向の寸法も、１０ｎｍ以上、１００ｎｍ以上、２００ｎｍ以上、５００ｎｍ以上、１μｍ以上等種々の大きさに形成される。なお、例えば、液晶ディスプレイに用いられるワイヤグリッド偏光子に必要なパターンは、凹凸構造のピッチが５０ｎｍ以上２００ｎｍ以下、凸部の幅が２５ｎｍ以上１００ｎｍ以下、凸部のアスペクト比が１以上である。
【００２７】
また、第１マスクパターン形成工程に用いられる樹脂は、インプリント法により第１マスクパターン31を形成できるものであると共に、当該第１マスクパターン31を利用して被成形物２にエッチングを行い、微細パターン21を形成できるものであればどのようなものでも良い。例えば、光硬化性樹脂や熱硬化性樹脂、熱可塑性樹脂を用いることができる。
【００２８】
光硬化性樹脂又は熱硬化性樹脂としては、エポキシド含有化合物類、（メタ）アクリル酸エステル化合物類、ビニルエーテル化合物類、ビスアリルナジイミド化合物類のようにビニル基・アリル基等の不飽和炭化水素基含有化合物類等を用いることができる。この場合、熱的に重合するために重合反応性基含有化合物類を単独で使用することも可能であるし、熱硬化性を向上させるために熱反応性の開始剤を添加して使用することも可能である。更に光反応性の開始剤を添加して光照射により重合反応を進行させて第１マスクパターン31を形成できるものでもよい。熱反応性のラジカル開始剤としては有機過酸化物、アゾ化合物が好適に使用でき、光反応性のラジカル開始剤としてはアセトフェノン誘導体、ベンゾフェノン誘導体、ベンゾインエーテル誘導体、キサントン誘導体等が好適に使用できる。また、反応性モノマーは無溶剤で使用しても良いし、溶媒に溶解して塗布後に脱溶媒して使用しても良い。
【００２９】
また、熱可塑性樹脂としては、環状オレフィン開環重合／水素添加体（ＣＯＰ）や環状オレフィン共重合体（ＣＯＣ）等の環状オレフィン系樹脂、アクリル樹脂、ポリカーボネート、ビニルエーテル樹脂、パーフルオロアルコキシアルカン（ＰＦＡ）やポリテトラフルオロエチレン（ＰＴＦＥ）等のフッ素樹脂、ポリスチレン、ポリイミド系樹脂、ポリエステル系樹脂等を用いることができる。
【００３０】
ここで、図１（ｃ）に示すように、スタンプ台35と型36を接触させた後、図１（ｄ）に示すように、スタンプ台35と型36を離すと、型36の端部の樹脂は、樹脂の粘度等の条件によっては、樹脂が多く塗布されたり、逆に少なく塗布されたりする場合がある。このような場合には、スタンプ台35の端部側を中心部より高く形成したり、逆に低く形成したりして、型36に塗布される樹脂の膜厚を調節する方が好ましい。また通常は、スタンプ台35は型36よりも十分に大きく形成されるが、型36に塗布される樹脂の膜厚を調節するためには、スタンプ台35の平面形状を型36と同形に形成しても良い。
【００３１】
転写工程は、図１（ｅ）〜（ｇ）に示すように、被成形物２に型36を押圧し、樹脂を硬化させた後に離型して、被成形物２の表面に第１マスクパターン31を形成するものである。
【００３２】
ここで被成形物２とは、第１マスクパターン31を形成できる十分な広さを有する平板状のもので、微細パターン21を形成したい対象物を指す。当該被成形物２は、形成した第１マスクパターン31をエッチングすることにより微細パターン21が形成できるならどのようなものでもよく、例えば、樹脂、ガラス等の無機化合物、クロム等の金属などを用いることができる。また、被成形物２は、それ自体が基板又はフィルム状であっても良いし、図２に示すように、基板１上に形成されるハードマスク等の薄膜であっても良い。
【００３３】
被成形物２への型36の押圧は、型36の表面に塗布された樹脂を被成形物２に接触させて固着できれば良い。被成形物２に型36を押圧する圧力は、離型時に第１マスクパターン31を被成形物２に固着させることができれば良く、例えば、被成形物２に型36を０．５〜２MPａで加圧すれば良い。
【００３４】
樹脂の硬化は、当該樹脂が光硬化性樹脂の場合には、図１（ｆ）に示すように、当該樹脂を硬化させることができる所定波長の光、例えば紫外線を当該樹脂に照射することにより行えば良い。なお、図１（ｆ）では、光を型側から照射しているが、被成形物２が光を透過可能な材料である場合には、当該光を被成形物２側から照射しても良い。
【００３５】
また、図示しないが、樹脂が熱硬化性樹脂の場合には、当該樹脂を加熱することにより硬化させれば良く、熱可塑性樹脂の場合には、当該樹脂をガラス転移温度以下に冷却することにより硬化させれば良い。
【００３６】
樹脂が十分に硬化したら、図１（ｇ）に示すように、被成形物２から型36を離型して、被成形物２の表面に第１マスクパターン31を形成する。
【００３７】
上述した塗布工程と、転写工程は、この順番で複数繰り返して第１マスクパターン31を被成形物２の表面に複数配列してもよい（図１（ｈ）、（ｉ）および図３参照）。
【００３８】
第２マスクパターン形成工程は、図４に示すように、被成形物２および第１マスクパターン31上にレジスト膜４を形成し、図５に示すように、当該レジスト膜４に光照射によって露光すると共に現像をして、微細パターン21が形成されておらず第１マスクパターン31が形成されている領域が露出するように第２マスクパターン41を形成するものである。これにより、第１マスクパターン31が形成されていない領域と、被成形物２上にすでに微細パターン21が形成されている領域をレジスト膜４で覆い、それ以外の領域が露出した状態にすることができる。したがって、後述する微細パターン形成工程でエッチング処理をすることにより、被成形物２の微細パターン21が未だ形成されていない領域に微細パターン21を形成することができる。
【００３９】
ここで、光照射としては、第２マスクパターンを形成できればどのようなものでも良いが、アライメント精度に優れ、第２マスクパターンの形状を自由に設計することができるレーザ描画を用いることができる。レーザ描画にはどのように装置を用いても良いが、少なくとも微細パターン21に要求される精度以上のアライメント精度を有するものが望ましい。例えば、微細パターン21がワイヤグリッド用のラインアンドスペース状の凹凸構造である場合には、レーザ描画には、当該ラインアンドスペースのピッチ以上の精度を有する方が好ましい。なお、光照射としては、例えば、フォトリソグラフィ技術による露光等を用いることも可能である。
【００４０】
また、第２マスクパターン形成工程に用いられるレジストは、レーザ描画によって描画および現像をして第２マスクパターン41を形成できるものであると共に、当該第２マスクパターン41を利用したエッチング中に、レジストの下の被成形物２を保護できるものであればどのようなものでも良い。例えば、ノボラック系フォトレジスト等を用いることができる。
【００４１】
微細パターン形成工程は、図６に示すように、まず、第１マスクパターン31および第２マスクパターン41を利用してエッチングを行い、被成形物２上に微細パターン21を形成するものである。ここでエッチングは、被成形物２に微細パターン21を形成できればどのようなものでも良いが、第１マスクパターン31を忠実にコピーできる異方性エッチングが望ましい。なお、図７に示すように、残った樹脂やレジスト膜４があれば、アッシング等によって当該樹脂やレジスト膜４を除去する。
【００４２】
上述した第１マスクパターン形成工程、第２マスクパターン形成工程および微細パターン形成工程をこの順番で繰り返して被成形物２上に微細パターン21を形成すれば、精度の高い微細パターン21を形成することができる。また、当該第１マスクパターン形成工程、第２マスクパターン形成工程および微細パターン形成工程をこの順番で繰り返して被成形物２上に隙間なく微細パターン21を形成すれば、精度の高い微細パターン21を大面積で形成することができる。ここで微細パターン21の隙間とは、微細パターン形成工程において形成された微細パターン21が形成された領域間の微細パターン21が形成されていない領域を意味する。
【００４３】
具体的には、まず、図３に示すように、１回目の第１マスクパターン形成工程において、まだ微細パターン21が形成されていない被成形物２の表面にインプリント法によって第１マスクパターン31を形成する。次に、１回目の第２マスクパターン形成工程において、図４に示すように、被成形物２および第１マスクパターン31上にレジスト膜４を形成する。次に、光照射によって露光すると共に現像して、図５に示すように、微細パターン21が形成されておらず、かつ第１マスクパターン31が形成されている領域が露出する第２マスクパターン41を形成する。そして、図６に示すように、１回目の微細パターン形成工程において、第１マスクパターン31および第２マスクパターン41を利用してエッチングを行い被成形物２上に微細パターン21を形成する。その後、図７に示すように、第１マスクパターン31やレジスト膜４の残膜を除去する。
【００４４】
次に、図８に示すように、２回目の第１マスクパターン形成工程において、少なくとも１回目の微細パターン形成工程で微細パターン21が形成されていない領域を含む被成形物２の表面にインプリント法によって第１マスクパターン31を形成する。次に、図９に示すように、２回目の第２マスクパターン形成工程において、１回目の微細パターン形成工程で微細パターン21が形成されておらず、かつ２回目の第１マスクパターン形成工程で第１マスクパターン31が形成されている領域が露出する第２マスクパターン41を形成する。続いて、図１０、図１１に示すように、２回目の微細パターン形成工程を施して、１回目に形成された微細パターン21の隙間に微細パターン21を形成する。
【００４５】
更に、図１２に示すように、３回目の第１マスクパターン形成工程において、少なくとも１回目および２回目の微細パターン形成工程で微細パターン21が形成されていない領域を含む被成形物２の表面にインプリント法によって第１マスクパターン31を形成する。次に、図１３に示すように、３回目の第２マスクパターン形成工程において、１回目および２回目の微細パターン形成工程で微細パターン21が形成されておらず、かつ３回目の第１マスクパターン形成工程で第１マスクパターン31が形成されている領域が露出する第２マスクパターン41を形成する。続いて、図１４、図１５に示すように、３回目の微細パターン形成工程を施して、１回目および２回目に形成された微細パターン21の隙間に微細パターン21を形成する。
【００４６】
このように、第１マスクパターン形成工程、第２マスクパターン形成工程および微細パターン形成工程をこの順番で、最低３回繰り返せば、図１５に示すように、被成形物２上に隙間なく大面積の微細パターン21を形成することができる。
【００４７】
なお、第２マスクパターン形成工程においては、微細パターン21が形成されておらず第１マスクパターン31が形成されている領域が露出するように、第２マスクパターンを精密に形成する必要がある。したがって、少なくとも２回目以降の第２サブマスクパターン形成工程における光照射は、被成形物に形成されたアライメントマーク５を用いて行われる方が好ましい。
【００４８】
この場合、本発明の被成形物２には、予め光照射用のアライメントマーク５が形成されているものを用いても良いが、アライメントマーク５が形成されていない場合にはアライメントマーク形成工程によって、被成形物２上にアライメントマーク５を形成しても良い。アライメントマーク形成工程では、被成形物２上にレジスト膜４を形成し、当該レジスト膜４にレーザ等の光照射によって露光すると共に現像して、アライメントマーク用マスクパターンを形成し、当該アライメントマーク用マスクパターンを利用してエッチングを行い、被成形物２上にアライメントマーク５を形成する。アライメントマーク５の形状はクロス、ライン、矩形およびL字等、使用するレーザ描画装置に適用できるものならどのようなものでもよい。
【００４９】
また、アライメントマーク形成工程は、１回目の第１マスクパターン形成工程前に予め行っても良いが、工程を簡略化するために、１回目の第１マスクパターン形成工程と同時に行ってもよい。具体的には、１回目の第２マスクパターン形成工程において、レジスト膜４にレーザ等の光照射によって露光し、現像によって第２マスクパターン41の形成と同時にアライメントマーク用マスクパターンを形成すれば良い。
【００５０】
また、上述のように微細パターン21を形成した被成形物２をハードマスクとして基板１上に第２の微細パターン11を形成することも可能である。すなわち、基板１上の被成形物２に、上述した本発明の成形方法で第１の微細パターン21を有するハードマスクを形成するハードマスク形成工程と、ハードマスクを利用してエッチングを行い、基板１上に第２の微細パターン11を形成する第２微細パターン形成工程と、で基板１上に微細パターン11を形成すれば良い。当該成形方法は、インプリント用モールドを形成するためのインプリント用モールド製造方法として適用することができる。インプリント用モールドの材料や形状等は、上述した型36と同じである。
【００５１】
なお、ハードマスクを形成するための被成形物２は、図２に示すように、１回目の第１マスクパターン形成工程前に基板１上に形成しておけば良い。ハードマスク（被成形物２）の材料は、基板１に対して相対的に、エッチングの選択性が良好な材料であれば良い。例えば、上述した成形方法を石英ガラスからなるインプリント用モールドを形成するためのインプリント用モールド製造方法として適用する場合、クロム等の金属を用いればよい。また、ハードマスク用の被成形物２の形成には基板１の表面にメッキ法やＣＶＤ法等で形成すればよい。
【００５２】
第２微細パターン形成工程は、図１６に示すように、ハードマスクを利用してエッチングを行い、基板１上に第２の微細パターン11を形成するものである。エッチングには、基板１に第２の微細パターン11を形成できればどのようなものでも良いが、第１の微細パターン21を忠実にコピーできる異方性エッチングが望ましい。この後、図１７に示すように、ハードマスクを除去することも可能である。
【００５３】
以上のように形成された大面積の微細パターンを有する被成形物や基板は、インプリント用モールドや、樹脂製のインプリント用モールドを形成するためのマスターモールドとして使用することができる。この場合、第２マスクパターン形成工程の光照射に用いたアライメントマークを、そのまま当該モールド用のアライメントマークに利用することが可能である。
【００５４】
次に、本発明の成形方法によって、基板１Aに形成された複数の光学素子６上に、複数種類の微細パターンが形成されている光学デバイスを製造する方法について説明する。ここでは、イメージセンサ等の光学素子６上に、偏光方向が９０度異なるワイヤグリッド（微細パターン21Ａ、21Ｂ）をそれぞれ形成する場合について説明する。
【００５５】
まず、図１８に示すように、イメージセンサ等の光学素子６が形成された基板１Ａを用意する。そして、図１９（ａ）に示すように、基板１Ａ上にワイヤグリッドの元となる材料からなる被成形物２Ａを成膜する。被成形物２Ａの材料としてはワイヤグリッドとしてのパターンが形成された後に偏光を調整できるものであればどのようなものでも良いが、例えばアルミニウム（Ａｌ）や銀（Ａｇ）、タングステン（Ｗ）、アモルファスシリコン、酸化チタン（ＴｉＯ２）等の金属又は金属酸化物を使用することができる。成膜方法はどのようなものでもよいが、例えば、スパッタリング等を用いることができる。
【００５６】
次に、図１９（ｂ）に示すように、１回目の第１マスクパターン形成工程において、被成形物２Ａの表面にインプリント法によって、微細パターン21Ａ（ワイヤグリッド）を形成するための第１マスクパターン31Ａを形成する。当該インプリント法に用いるモールドには、第１マスクパターン31Ａを反転させたパターンが用いられる。
【００５７】
次に、１回目の第２マスクパターン形成工程において、図１９（ｃ）に示すように、被成形物２Ａおよび第１マスクパターン31Ａ上にレジスト膜４Ａを形成する。そして、光照射によって露光すると共に現像して、図１９（ｄ）に示すように、所定の光学素子６上の第１マスクパターン31Ａが露出するように第２マスクパターン41Ａを形成する。
【００５８】
次に、図１９（ｅ）（図２０（ａ））に示すように、１回目の微細パターン形成工程において、第１マスクパターン31Ａおよび第２マスクパターン41Ａを利用してエッチングを行い、続いて第１マスクパターン31Ａやレジスト膜４Ａの残膜を除去し、微細パターン21Ａを形成する。
【００５９】
次に、図２０（ｂ）に示すように、２回目の第１マスクパターン形成工程において、被成形物２Ａの表面にインプリント法によって、微細パターン21Ｂ（ワイヤグリッド）を形成するための第１マスクパターン31Ｂを形成する。当該第１マスクパターン31Ｂは、第１マスクパターン31Ａを９０度回転させたパターンである。インプリント法に用いるモールドには、第１マスクパターン31Ｂを反転させたパターンが用いられるが、１回目の第１マスクパターン形成工程において用いたモールドを９０度回転させて用いればよい。
【００６０】
次に、２回目の第２マスクパターン形成工程において、図２０（ｃ）に示すように、被成形物２Ａおよび第１マスクパターン31Ｂ上にレジスト膜４Ｂを形成する。そして、光照射によって露光すると共に現像して、図２０（ｄ）に示すように、２回目の第２マスクパターン形成工程において、１回目の微細パターン形成工程で微細パターン21が形成されていない光学素子６上の第１マスクパターン31Ｂが露出するように第２マスクパターン41Ｂを形成する。
【００６１】
最後に、図２０（ｅ）に示すように、２回目の微細パターン形成工程において、第１マスクパターン31Ｂおよび第２マスクパターン41Ｂを利用してエッチングを行い、第１マスクパターン31Ｂやレジスト膜４Ｂの残膜を除去し、微細パターン21Ｂを形成する。
【００６２】
このように、第１マスクパターン形成工程、第２マスクパターン形成工程をこの順番で繰り返せば、図２０（ｅ）に示すように、光学素子６上の所定の位置ごとに、方向や位置を制御した微細パターンを形成することができる。
【００６３】
なお、上記実施例では、第１マスクパターン形成工程、第２マスクパターン形成工程および微細パターン形成工程をこの順番で２回繰り返してイメージセンサ等の光学素子６上に、偏光方向が９０度異なる２種類の微細パターン21Ａ、21Ｂ（ワイヤグリッド）をそれぞれ形成する場合について説明した。しかし、形成するパターンの種類はこれに限られるものではない。例えば、イメージセンサ等の光学素子６上に、図２１に示すように、偏光方向が４５度異なる４種類の微細パターン21Ａ、21Ｂ、21Ｃ、21Ｄ（ワイヤグリッド）をそれぞれ形成することも可能である。この場合には、上述した第１マスクパターン形成工程、第２マスクパターン形成工程および微細パターン形成工程をこの順番で４回繰り返せばよい。
【符号の説明】
【００６４】
１，１Ａ  基板
２，２Ａ  被成形物
３  樹脂膜
４，４Ａ，４Ｂ  レジスト膜
５  アライメントマーク
６  光学素子
11  微細パターン
21,21A,21B  微細パターン
31,31A,31B  第１マスクパターン
41,41A,41B  第２マスクパターン
【図１】
2020080372.tif 000003
【図２】
2020080372.tif 000004
【図３】
2020080372.tif 000005
【図４】
2020080372.tif 000006
【図５】
2020080372.tif 000007
【図６】
2020080372.tif 000008
【図７】
2020080372.tif 000009
【図８】
2020080372.tif 000010
【図９】
2020080372.tif 000011
【図１０】
2020080372.tif 000012
【図１１】
2020080372.tif 000013
【図１２】
2020080372.tif 000014
【図１３】
2020080372.tif 000015
【図１４】
2020080372.tif 000016
【図１５】
2020080372.tif 000017
【図１６】
2020080372.tif 000018
【図１７】
2020080372.tif 000019
【図１８】
2020080372.tif 000020
【図１９】
2020080372.tif 000021
【図２０】
2020080372.tif 000022
【図２１】
2020080372.tif 000023
【国際調査報告】
2020080372.tif 000024
2020080372.tif 000025
2020080372.tif 000026
2020080372.tif 000027